УСТРОЙСТВО ДЛЯ ПОЛУЧЕНИЯ ПОЛИКАРБОНАТНОЙ СМОЛЫ И СПОСОБ ПОЛУЧЕНИЯ ПОЛИКАРБОНАТНОЙ СМОЛЫ

1. Устройство для получения поликарбонатной смолы, отличающееся тем, что в непрерывном устройстве для получения поликарбонатной смолы с использованием множества емкостей для полимеризации, расплавленные реагенты подаются в жидкую фазу, по меньшей мере, в одной емкости для полимеризации, или подаются в газофазную часть, по меньшей мере, в одной емкости для полимеризации, через трубу для ввода.
2. Устройство для получения поликарбонатной смолы по п.1, отличающееся тем, что труба для ввода имеет вход в емкости, в газофазной части между верхней крышкой емкости для полимеризации и уровнем жидкости расплавленных реагентов в емкости для полимеризации.
3. Устройство для получения поликарбонатной смолы по п.1, отличающееся тем, что емкость для полимеризации представляет собой вертикальную емкость для полимеризации, снабженную перемешивающим устройством.
4. Устройство для получения поликарбонатной смолы по п.3, отличающееся тем, что расплавленные реагенты подаются в жидкой фазе в емкость для полимеризации через трубу для ввода или транспортный трубопровод на боковой стороне емкости для полимеризации.
5. Устройство для получения поликарбонатной смолы по п.1, отличающееся тем, что устройство для получения поликарбонатной смолы представляет собой устройство, имеющее множество вертикальных емкостей для полимеризации, которые соединяются последовательно, и, по меньшей мере, одну горизонтальную емкость для полимеризации, следующую за вертикальной емкостью для полимеризации, каждая емкость для полимеризации имеет устройство для понижения давления, для поддержания давления в емкости при пониженном давлении, трубопровод для отгонки побочных продуктов и конденсатор для конденсирования побочных продуктов, отгоняемых наружу из емкости, и поликарбонатную смолу получают с помощью реакции сложноэфирного обмена между ароматическим дигидрокси соединением и сложным диэфиром угольной кислоты.
6. Устройство для получения поликарбонатной смолы по п.5, отличающееся тем, что, по меньшей мере, часть внутренних стенок трубы для отгонки формируется из материала на основе железа, имеющего содержание железа 20% или более.
7. Устройство для получения поликарбонатной смолы по п.5 или 6, отличающееся тем, что труба для отгонки снабжается устройством для предотвращения обратного потока, для предотвращения обратного протекания дистиллята.
8. Способ получения поликарбонатной смолы, который представляет собой способ получения поликарбонатной смолы с помощью реакции сложноэфирного обмена между ароматическим дигидрокси соединением и сложным диэфиром угольной кислоты, и отличающийся тем, что имеет стадию подготовки исходных материалов приготовлением расплавленной смеси исходных материалов, по меньшей мере, одного ароматического дигидрокси соединения и сложного диэфира угольной кислоты, и стадию поликонденсации, непрерывной поликонденсации расплавленной смеси исходных материалов, приготовленной с помощью стадии подготовки исходных материалов, в присутствии катализатора сложноэфирного обмена с использованием множества емкостей для полимеризации, где стадия поликонденсации заключается в том, что, по меньшей мере, в одной емкости для полимеризации расплавленные реагенты для реакции сложноэфирного обмена непосредственно подаются в жидкофазную часть в емкости для полимеризации или подаются в газофазную часть в емкости для полимеризации через трубу для ввода, имеющую вход в газофазной части емкости для полимеризации.
9. Способ получения поликарбонатной смолы по п.8, отличающийся тем, что на стадии поликонденсации расплавленные реагенты для реакции сложноэфирного обмена подаются, по меньшей мере, в одну емкость для полимеризации через трубу для ввода, и труба для ввода имеет вход в газофазной части между верхней крышкой емкости для полимеризации и уровнем жидкости расплавленных реагентов в емкости для полимеризации.
10. Способ получения поликарбонатной смолы по п.8, отличающийся тем, что на стадии поликонденсации вертикальная емкость для полимеризации используется как емкость для полимеризации, расплавленные реагенты для реакции сложноэфирного обмена подаются, по меньшей мере, в одну емкость для полимеризации через трубу для ввода и расплавленные реагенты подаются в жидкой фазе в емкость для полимеризации на боковой стороне емкости для полимеризации через трубу для ввода или транспортный трубопровод.
11. Способ получения поликарбонатной смолы по п.8, отличающийся тем, что на стадии поликонденсации используется устройство для получения, имеющее множество вертикальных емкостей для полимеризации, которые соединяются последовательно, и, по меньшей мере, одну горизонтальную емкость для полимеризации, следующую за вертикальной емкостью для полимеризации, и каждая емкость для полимеризации имеет устройство для понижения давления, для поддержания давления в емкости при пониженном давлении, трубу для отгонки побочных продуктов и конденсатор для конденсирования побочных продуктов, отгоняемых наружу из емкости.
12. Способ получения поликарбонатной смолы, который представляет собой способ получения поликарбонатной смолы с помощью реакции сложноэфирного обмена между ароматическим дигидрокси соединением и сложным диэфиром угольной кислоты, отличающийся тем, что соотношение между температурой кипения t1 (°C) моногидрокси соединения, получаемого в качестве побочного продукта при давлении в реакторе, в котором осуществляется реакция сложноэфирного обмена, температурой стенок поверхности T (°C) трубы для отгонки, которая отгоняет моногидрокси соединение, получаемое в качестве побочного продукта, из реактора, и внутренней температурой t2 (°C) в реакторе удовлетворяет следующей формуле (1),
t1<T≤t2
(1)
13. Способ получения поликарбонатной смолы по п.12, отличающийся тем, что соотношению T (°C) и t2 (°C) дополнительно удовлетворяет следующей формуле (2).
230(°C)<T≤t2
(2)
14. Способ получения поликарбонатной смолы по п.12, отличающийся тем, что реактор представляет собой вертикальную емкость для полимеризации, снабженную устройством для понижения давления, для поддержания давления в емкости при пониженном давлении, и конденсатором для конденсирования моногидрокси соединения, получаемого в качестве побочного продукта, отгоняемого наружу из реактора через трубу для отгонки.
15. Способ получения поликарбонатной смолы по п.14, отличающийся тем, что труба для отгонки снабжается устройством для предотвращения обратного потока, которое предотвращает обратное протекание дистиллята.
16. Способ получения поликарбонатной смолы по п.12, отличающийся тем, что, по меньшей мере, часть внутренних стенок трубы для отгонки формируемся из материала на основе железа, имеющего содержание железа 20% или более.
17. Способ получения поликарбонатной смолы по п.12, отличающийся тем, что моногидрокси соединение, получаемое в качестве побочного продукта, представляет собой фенол.
18. Способ получения поликарбонатной смолы, отличающийся тем, что при осуществлении непрерывной реакции сложноэфирного обмена между ароматическим дигидрокси соединением и сложным диэфиром угольной кислоты с использованием устройства для полимеризации, имеющего множество вертикальных емкостей для полимеризации, которые соединяются последовательно, по меньшей мере, одну горизонтальную емкость для полимеризации, соединенную с вертикальной емкостью для полимеризации, и трубу для отгонки, предусмотренную в верхней части, по меньшей мере, одной вертикальной емкости для полимеризации, которая отгоняет моногидрокси соединение, получаемое в качестве побочного продукта в реакции сложноэфирного обмена, из емкости для полимеризации, температура кипения t1 (°C) моногидрокси соединения, получаемого в качестве побочного продукта при давлении в вертикальной емкости для полимеризации, внутренняя температура t2 (°C) в вертикальной емкости для полимеризации и температура стенок поверхности T (°C) трубы для отгонки удовлетворяют следующей формуле (3).
t1<T≤t2
(3)
19. Способ получения поликарбонатной смолы по п.18, отличающийся тем, что в вертикальной емкости для полимеризации, расположенной непосредственно, по меньшей мере, перед одной горизонтальной емкостью для полимеризации, t1 (°C), t2 (°C) и T (°C) удовлетворяют формуле (3).
20. Способ получения поликарбонатной смолы, отличающийся тем, что в вертикальной емкости полимеризации по п.18 или 19 труба для отгонки, соединенная с вертикальной емкостью для полимеризации, дополнительно снабжается устройством для предотвращения обратного потока, которое предотвращает обратное протекание дистиллята.
21. Способ получения поликарбонатной смолы по п.18 или 19, отличающийся тем, что расплавленные реагенты для реакции сложноэфирного обмена между ароматическим дигидрокси соединением и сложным диэфиром угольной кислоты подаются, по меньшей мере, в одну вертикальную емкость для полимеризации на боковой стороне емкости для полимеризации и расплавленные реагенты подаются в жидкую фазу в емкости для полимеризации через трубу для ввода или транспортный трубопровод.
22. Способ получения поликарбонатной смолы по п.20, отличающийся тем, что расплавленные реагенты для реакции сложноэфирного обмена между ароматическим дигидрокси соединением и сложным диэфиром угольной кислоты подаются, по меньшей мере, в одну вертикальную емкость для полимеризации через боковую сторону емкости для полимеризации и расплавленные реагенты подаются в жидкую фазу в емкость полимеризации через трубу для ввода или транспортный трубопровод.